СПОСОБ НЕПРЕРЫВНОЙ РАЗЛИВКИ СТАЛИ

1. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 40° или больше но меньше 55°, в нисходящем направлении по отношению к горизонтальному направлению, используется на глубине погружения (расстояние от мениска до верхнего конца вывода для расплавленной стали) 180 мм или больше, но меньше 240 мм, интенсивность переменного магнитного поля, приложенного к верхним магнитным полюсам, устанавливается в пределах от 0,060 до 0,090 Тл, интенсивность постоянного магнитного поля, приложенного к верхним магнитным полюсам, устанавливается в пределах от 0,18 до 0,35 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (i):
(a) Если ширина сляба меньше 950 мм, скорость разливки составляет 1,35 м/мин или выше, но ниже 3,05 м/мин.
(b) Если ширина сляба равна 950 мм или больше, но меньше 1150 мм, скорость разливки составляет 1,25 м/мин или выше, но ниже 3,05 м/мин.
(c) Если ширина сляба равна 1150 мм или больше, но меньше 1250 мм, скорость разливки составляет 1,25 м/мин или выше, но ниже 2,95 м/мин.
(d) Если ширина сляба равна 1250 мм или больше, но меньше 1350 мм, скорость разливки составляет 1,25 м/мин или выше, но ниже 2,75 м/мин.
(e) Если ширина сляба равна 1350 мм или больше, но меньше 1450 мм, скорость разливки составляет 1,05 м/мин или выше, но ниже 2,65 м/мин.
(f) Если ширина сляба равна 1450 мм или больше, но меньше 1550 мм, скорость разливки составляет 1,05 м/мин или выше, но ниже 2,45 м/мин.
(g) Если ширина сляба равна 1550 мм или больше, но меньше 1650 мм, скорость разливки составляет 0,95 м/мин или выше, но ниже 2,35 м/мин.
(h) Если ширина сляба равна 1650 мм или больше, но меньше 1750 мм, скорость разливки составляет 0,95 м/мин или выше, но ниже 2,25 м/мин.
(i) Если ширина сляба равна 1750 мм или больше, но меньше 1850 мм, скорость разливки составляет 0,95 м/мин или выше, но ниже 2,15 м/мин.
2
2
2. Способ непрерывной разливки стали по п.1, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
3. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 40° или больше, но меньше 55°, в нисходящем направлении по отношению к горизонтальному направлению, используется на глубине погружения (расстояние от мениска до верхнего конца вывода для расплавленной стали) 240 мм или больше, но меньше 270 мм, интенсивность переменного магнитного поля, приложенного к верхним магнитным полюсам, устанавливается в пределах от 0,060 до 0,090 Тл, интенсивность постоянного магнитного поля, приложенного к верхним магнитным полюсам, устанавливается в пределах от 0,18 до 0,35 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (h):
(a) Если ширина сляба меньше 1150 мм, скорость разливки составляет 1,25 м/мин или выше, но ниже 3,05 м/мин.
(b) Если ширина сляба равна 1150 мм или больше, но меньше 1250 мм, скорость разливки составляет 1,25 м/мин или выше, но ниже 2,95 м/мин.
(c) Если ширина сляба равна 1250 мм или больше, но меньше 1350 мм, скорость разливки составляет 1,25 м/мин или выше, но ниже 2,75 м/мин.
(d) Если ширина сляба равна 1350 мм или больше, но меньше 1450 мм, скорость разливки составляет 1,25 м/мин или выше, но ниже 2,65 м/мин.
(e) Если ширина сляба равна 1450 мм или больше, но меньше 1550 мм, скорость разливки составляет 1,05 м/мин или выше, но ниже 2,45 м/мин.
(f) Если ширина сляба равна 1550 мм или больше, но меньше 1650 мм, скорость разливки составляет 1,05 м/мин или выше, но ниже 2,35 м/мин.
(g) Если ширина сляба равна 1650 мм или больше, но меньше 1750 мм, скорость разливки составляет 0,95 м/мин или выше, но ниже 2,25 м/мин.
(h) Если ширина сляба равна 1750 мм или больше, но меньше 1850 мм, скорость разливки составляет 0,95 м/мин или выше, но ниже 2,15 м/мин.
2
2
4. Способ непрерывной разливки стали по п.3, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
5. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 40° или больше, но меньше 55°, в нисходящем направлении по отношению к горизонтальному направлению, используется на глубине погружения (расстояние от мениска до верхнего конца вывода для расплавленной стали) 270 мм или больше, но меньше 300 мм, интенсивность переменного магнитного поля, приложенного к верхним магнитным полюсам, устанавливается в пределах от 0,060 до 0,090 Тл, интенсивность постоянного магнитного поля, приложенного к верхним магнитным полюсам, устанавливается в пределах от 0,18 до 0,35 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (i):
(a) Если ширина сляба меньше 950 мм, скорость разливки составляет 1,35 м/мин или выше, но ниже 3,05 м/мин.
(b) Если ширина сляба равна 950 мм или больше, но меньше 1150 мм, скорость разливки составляет 1,25 м/мин или выше, но ниже 3,05 м/мин.
(c) Если ширина сляба равна 1150 мм или больше, но меньше 1250 мм, скорость разливки составляет 1,25 м/мин или выше, но ниже 2,95 м/мин.
(d) Если ширина сляба равна 1250 мм или больше, но меньше 1350 мм, скорость разливки составляет 1,25 м/мин или выше, но ниже 2,75 м/мин.
(e) Если ширина сляба равна 1350 мм или больше, но меньше 1450 мм, скорость разливки составляет 1,25 м/мин или выше, но ниже 2,65 м/мин.
(f) Если ширина сляба равна 1450 мм или больше, но меньше 1550 мм, скорость разливки составляет 1,15 м/мин или выше, но ниже 2,45 м/мин.
(g) Если ширина сляба равна 1550 мм или больше, но меньше 1650 мм, скорость разливки составляет 1,05 м/мин или выше, но ниже 2,35 м/мин.
(h) Если ширина сляба равна 1650 мм или больше, но меньше 1750 мм, скорость разливки составляет 0,95 м/мин или выше, но ниже 2,25 м/мин.
(i) Если ширина сляба равна 1750 мм или больше, но меньше 1850 мм, скорость разливки составляет 0,95 м/мин или выше, но ниже 2,15 м/мин.
2
2
6. Способ непрерывной разливки стали по п.5, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
7. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 15° или больше, но меньше 40°, в нисходящем направлении по отношению к горизонтальному направлению, используется на глубине погружения (расстояние от мениска до верхнего конца вывода для расплавленной стали) 180 мм или больше, но меньше 240 мм, интенсивность переменного магнитного поля, приложенного к верхним магнитным полюсам, устанавливается в пределах от 0,060 до 0,090 Тл, интенсивность постоянного магнитного поля, приложенного к верхним магнитным полюсам, устанавливается в пределах от 0,18 до 0,35 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (i):
(a) Если ширина сляба равна 950 мм или больше, но меньше 1050 мм, скорость разливки составляет 2,85 м/мин или выше, но ниже 3,05 м/мин.
(b) Если ширина сляба равна 1050 мм или больше, но меньше 1150 мм, скорость разливки составляет 1,25 м/мин или выше, но ниже 2,95 м/мин.
(c) Если ширина сляба равна 1150 мм или больше, но меньше 1250 мм, скорость разливки составляет 1,15 м/мин или выше, но ниже 2,75 м/мин.
(d) Если ширина сляба равна 1250 мм или больше, но меньше 1350 мм, скорость разливки составляет 1,15 м/мин или выше, но ниже 2,65 м/мин.
(e) Если ширина сляба равна 1350 мм или больше, но меньше 1450 мм, скорость разливки составляет 0,95 м/мин или выше, но ниже 2,45 м/мин.
(f) Если ширина сляба равна 1450 мм или больше, но меньше 1550 мм, скорость разливки составляет 0,95 м/мин или выше, но ниже 2,35 м/мин.
(g) Если ширина сляба равна 1550 мм или больше, но меньше 1650 мм, скорость разливки составляет 0,95 м/мин или выше, но ниже 2,25 м/мин.
(h) Если ширина сляба равна 1650 мм или больше, но меньше 1750 мм, скорость разливки составляет 0,95 м/мин или выше, но ниже 2,15 м/мин.
(i) Если ширина сляба равна 1750 мм или больше, но меньше 1850 мм, скорость разливки составляет 0,95 м/мин или выше, но ниже 2,05 м/мин.
2
2
8. Способ непрерывной разливки стали по п.7, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
9. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 15° или больше, но меньше 40°, в нисходящем направлении по отношению к горизонтальному направлению, используется на глубине погружения (расстояние от мениска до верхнего конца вывода для расплавленной стали) 240 мм или больше, но меньше 270 мм, интенсивность переменного магнитного поля, приложенного к верхним магнитным полюсам, устанавливается в пределах от 0,060 до 0,090 Тл, интенсивность постоянного магнитного поля, приложенного к верхним магнитным полюсам, устанавливается в пределах от 0,18 до 0,35 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (i):
(a) Если ширина сляба равна 950 мм или больше, но меньше 1050 мм, скорость разливки составляет 2,85 м/мин или выше, но ниже 3,05 м/мин.
(b) Если ширина сляба равна 1050 мм или больше, но меньше 1150 мм, скорость разливки составляет 1,25 м/мин или выше, но ниже 2,95 м/мин.
(c) Если ширина сляба равна 1150 мм или больше, но меньше 1250 мм, скорость разливки составляет 1,15 м/мин или выше, но ниже 2,75 м/мин.
(d) Если ширина сляба равна 1250 мм или больше, но меньше 1350 мм, скорость разливки составляет 1,15 м/мин или выше, но ниже 2,65 м/мин.
(e) Если ширина сляба равна 1350 мм или больше, но меньше 1450 мм, скорость разливки составляет 1,15 м/мин или выше, но ниже 2,45 м/мин.
(f) Если ширина сляба равна 1450 мм или больше, но меньше 1550 мм, скорость разливки составляет 0,95 м/мин или выше, но ниже 2,35 м/мин.
(g) Если ширина сляба равна 1550 мм или больше, но меньше 1650 мм, скорость разливки составляет 0,95 м/мин или выше, но ниже 2,25 м/мин.
(h) Если ширина сляба равна 1650 мм или больше, но меньше 1750 мм, скорость разливки составляет 0,95 м/мин или выше, но ниже 2,15 м/мин.
(i) Если ширина сляба равна 1750 мм или больше, но меньше 1850 мм, скорость разливки составляет 0,95 м/мин или выше, но ниже 2,05 м/мин.
2
2
10. Способ непрерывной разливки стали по п.9, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
11. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 15° или больше, но меньше 40°, в нисходящем направлении по отношению к горизонтальному направлению, используется на глубине погружения (расстояние от мениска до верхнего конца вывода для расплавленной стали) 270 мм или больше, но меньше 300 мм, интенсивность переменного магнитного поля, приложенного к верхним магнитным полюсам, устанавливается в пределах от 0,060 до 0,090 Тл, интенсивность постоянного магнитного поля, приложенного к верхним магнитным полюсам, устанавливается в пределах от 0,18 до 0,35 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (i):
(a) Если ширина сляба равна 950 мм или больше, но меньше 1050 мм, скорость разливки составляет 2,85 м/мин или выше, но ниже 3,05 м/мин.
(b) Если ширина сляба равна 1050 мм или больше, но меньше 1150 мм, скорость разливки составляет 1,25 м/мин или выше, но ниже 2,95 м/мин.
(c) Если ширина сляба равна 1150 мм или больше, но меньше 1250 мм, скорость разливки составляет 1,25 м/мин или выше, но ниже 2,75 м/мин.
(d) Если ширина сляба равна 1250 мм или больше, но меньше 1350 мм, скорость разливки составляет 1,15 м/мин или выше, но ниже 2,65 м/мин.
(e) Если ширина сляба равна 1350 мм или больше, но меньше 1450 мм, скорость разливки составляет 1,05 м/мин или выше, но ниже 2,45 м/мин.
(f) Если ширина сляба равна 1450 мм или больше, но меньше 1550 мм, скорость разливки составляет 0,95 м/мин или выше, но ниже 2,35 м/мин.
(g) Если ширина сляба равна 1550 мм или больше, но меньше 1650 мм, скорость разливки составляет 0,95 м/мин или выше, но ниже 2,25 м/мин.
(h) Если ширина сляба равна 1650 мм или больше, но меньше 1750 мм, скорость разливки составляет 0,95 м/мин или выше, но ниже 2,15 м/мин.
(i) Если ширина сляба равна 1750 мм или больше, но меньше 1850 мм, скорость разливки составляет 0,95 м/мин или выше, но ниже 2,05 м/мин.
2
2
12. Способ непрерывной разливки стали по п.11, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
13. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 40° или больше, но меньше 55°, в нисходящем направлении по отношению к горизонтальному направлению, используется на глубине погружения (расстояние от мениска до верхнего конца вывода для расплавленной стали) 180 мм или больше, но меньше 240 мм, интенсивность переменного магнитного поля, приложенного к верхним магнитным полюсам, устанавливается равной 0,020 Тл или больше, но меньше 0,060 Тл, интенсивность постоянного магнитного поля, приложенного к верхним магнитным полюсам, устанавливается в пределах от 0,05 до 0,27 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (с):
(a) Если ширина сляба меньше 950 мм, скорость разливки составляет 0,95 м/мин или выше, но ниже 1,35 м/мин.
(b) Если ширина сляба равна 950 мм или больше, но меньше 1350 мм, скорость разливки составляет 0,95 м/мин или выше, но ниже 1,25 м/мин.
(c) Если ширина сляба равна 1350 мм или больше, но меньше 1550 мм, скорость разливки составляет 0,95 м/мин или выше, но ниже 1,05 м/мин.
2
2
14. Способ непрерывной разливки стали по п.13, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
15. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 40° или больше, но меньше 55°, в нисходящем направлении по отношению к горизонтальному направлению, используется на глубине погружения (расстояние от мениска до верхнего конца вывода для расплавленной стали) 240 мм или больше, но меньше 270 мм, интенсивность переменного магнитного поля, приложенного к верхним магнитным полюсам, устанавливается равной 0,020 Тл или больше, но меньше 0,060 Тл, интенсивность постоянного магнитного поля, приложенного к верхним магнитным полюсам, устанавливается в пределах от 0,05 до 0,27 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (b):
(a) Если ширина сляба меньше 1450 мм, скорость разливки составляет 0,95 м/мин или выше, но ниже 1,25 м/мин.
(b) Если ширина сляба равна 1450 мм или больше, но меньше 1650 мм, скорость разливки составляет 0,95 м/мин или выше, но ниже 1,05 м/мин.
2
2
16. Способ непрерывной разливки стали по п.15, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
17. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где, что погружное сопло, вывод для расплавленной стали которого имеет угол выпуска расплавленной стали равный 40° или больше, но меньше 55°, в нисходящем направлении по отношению к горизонтальному направлению, используется на глубине погружения (расстояние от мениска до верхнего конца вывода для расплавленной стали) 270 мм или больше, но меньше 300 мм, интенсивность переменного магнитного поля, приложенного к верхним магнитным полюсам, устанавливается равной 0,020 Тл или больше, но меньше до 0,060 Тл, интенсивность постоянного магнитного поля, приложенного к верхним магнитным полюсам, устанавливается в пределах от 0,05 до 0,27 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (d):
(a) Если ширина сляба меньше 950 мм, скорость разливки составляет 0,95 м/мин или выше, но ниже 1,35 м/мин.
(b) Если ширина сляба равна 950 мм или больше, но меньше 1450 мм, скорость разливки составляет 0,95 м/мин или выше, но ниже 1,25 м/мин.
(c) Если ширина сляба равна 1450 мм или больше, но меньше 1550 мм, скорость разливки составляет 0,95 м/мин или выше, но ниже 1,15 м/мин.
(d) Если ширина сляба равна 1550 мм или больше, но меньше 1650 мм, скорость разливки составляет 0,95 м/мин или выше, но ниже 1,05 м/мин.
2
2
18. Способ непрерывной разливки стали по п.17, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
19. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 15° или больше, но меньше 40°, в нисходящем направлении по отношению к горизонтальному направлению, используется на глубине погружения (расстояние от мениска до верхнего конца вывода для расплавленной стали) 180 мм или больше, но меньше 240 мм, интенсивность переменного магнитного поля, приложенного к верхним магнитным полюсам, устанавливается равной 0,020 Тл или больше, но меньше 0,060 Тл, интенсивность постоянного магнитного поля, приложенного к верхним магнитным полюсам, устанавливается в пределах от 0,05 до 0,27 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (d):
(a) Если ширина сляба меньше 950 мм, скорость разливки составляет 0,95 м/мин или выше, но ниже 3,05 м/мин.
(b) Если ширина сляба равна 950 мм или больше, но меньше 1050 мм, скорость разливки составляет 0,95 м/мин или выше, но ниже 2,85 м/мин.
(c) Если ширина сляба равна 1050 мм или больше, но меньше 1150 мм, скорость разливки составляет 0,95 м/мин или выше, но ниже 1,25 м/мин.
(d) Если ширина сляба равна 1150 мм или больше, но меньше 1350 мм, скорость разливки составляет 0,95 м/мин или выше, но ниже 1,15 м/мин.
2
2
20. Способ непрерывной разливки стали по п.19, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
21. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 15° или больше, но меньше 40°, в нисходящем направлении по отношению к горизонтальному направлению, используется на глубине погружения (расстояние от мениска до верхнего конца вывода для расплавленной стали) 240 мм или больше, но меньше 270 мм, интенсивность переменного магнитного поля, приложенного к верхним магнитным полюсам, устанавливается равной 0,020 Тл или больше, но меньше до 0,060 Тл, интенсивность постоянного магнитного поля, приложенного к верхним магнитным полюсам, устанавливается в пределах от 0,05 до 0,27 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (d):
(a) Если ширина сляба меньше 950 мм, скорость разливки составляет 0,95 м/мин или выше, но ниже 3,05 м/мин.
(b) Если ширина сляба равна 950 мм или больше, но меньше 1050 мм, скорость разливки составляет 0,95 м/мин или выше, но ниже 2,85 м/мин.
с) Если ширина сляба равна 1050 мм или больше, но меньше 1150 мм, скорость разливки составляет 0,95 м/мин или выше, но ниже 1,25 м/мин.
(d) Если ширина сляба равна 1150 мм или больше, но меньше 1450 мм, скорость разливки составляет 0,95 м/мин или выше, но ниже 1,15 м/мин.
2
2
22. Способ непрерывной разливки стали по п.21, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
23. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 15° или больше, но меньше 40°, в нисходящем направлении по отношению к горизонтальному направлению, используется на глубине погружения (расстояние от мениска до верхнего конца вывода для расплавленной стали) 270 мм или больше, но меньше 300 мм, интенсивность переменного магнитного поля, приложенного к верхним магнитным полюсам, устанавливается равным 0,020 Тл или больше, но меньше до 0,060 Тл, интенсивность постоянного магнитного поля, приложенного к верхним магнитным полюсам, устанавливается в пределах от 0,05 до 0,27 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (е):
(a) Если ширина сляба меньше 950 мм, скорость разливки составляет 0,95 м/мин или выше, но ниже 3,05 м/мин.
(b) Если ширина сляба равна 950 мм или больше, но меньше 1050 мм, скорость разливки составляет 0,95 м/мин или выше, но ниже 2,85 м/мин.
(c) Если ширина сляба равна 1050 мм или больше, но меньше 1250 мм, скорость разливки составляет 0,95 м/мин или выше, но ниже 1,25 м/мин.
(d) Если ширина сляба равна 1250 мм или больше, но меньше 1350 мм, скорость разливки составляет 0,95 м/мин или выше, но ниже 1,15 м/мин.
(e) Если ширина сляба равна 1350 мм или больше, но меньше 1450 мм, скорость разливки составляет 0,95 м/мин или выше, но ниже 1,05 м/мин.
2
2
24. Способ непрерывной разливки стали по п.23, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
25. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 40° или больше, но меньше 55°, в нисходящем направлении по отношению к горизонтальному направлению, используется на глубине погружения (расстояние от мениска до верхнего конца вывода для расплавленной стали) 180 мм или больше, но меньше 300 мм, интенсивность переменного магнитного поля, приложенного к верхним магнитным полюсам, устанавливается равной 0,020 Тл или больше, но меньше 0,060 Тл, интенсивность постоянного магнитного поля, приложенного к верхним магнитным полюсам, устанавливается в пределах между 0,27 и 0,35 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (g):
(a) Если ширина сляба равна 1150 мм или больше, но меньше 1250 мм, скорость разливки составляет 2,95 м/мин или выше, но ниже 3,05 м/мин.
(b) Если ширина сляба равна 1250 мм или больше, но меньше 1350 мм, скорость разливки составляет 2,75 м/мин или выше, но ниже 3,05 м/мин.
(c) Если ширина сляба равна 1350 мм или больше, но меньше 1450 мм, скорость разливки составляет 2,65 м/мин или выше, но ниже 3,05 м/мин.
(d) Если ширина сляба равна 1450 мм или больше, но меньше 1550 мм, скорость разливки составляет 2,45 м/мин или выше, но ниже 3,05 м/мин.
(e) Если ширина сляба равна 1550 мм или больше, но меньше 1650 мм, скорость разливки составляет 2,35 м/мин или выше, но ниже 3,05 м/мин.
(f) Если ширина сляба равна 1650 мм или больше, но меньше 1750 мм, скорость разливки составляет 2,25 м/мин или выше, но ниже 3,05 м/мин.
(g) Если ширина сляба равна 1750 мм или больше, но меньше 1850 мм, скорость разливки составляет 2,15 м/мин или выше, но ниже 3,05 м/мин.
2
2
26. Способ непрерывной разливки стали по п.25, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.
27. Способ непрерывной разливки стали с использованием разливочной машины непрерывного действия, которая включает пару верхних магнитных полюсов и пару нижних магнитных полюсов, расположенных на внешних сторонах литейной формы, причем верхние магнитные полюса расположены один напротив другого через находящуюся между ними длинную часть литейной формы и нижние магнитные полюса расположены один напротив другого через находящуюся между ними длинную часть литейной формы, и погружное сопло, имеющее вывод для расплавленной стали, расположенный между положением пика постоянного магнитного поля верхних магнитных полюсов и положением пика постоянного магнитного поля нижних магнитных полюсов, и при этом способ включает в себя торможение потока расплавленной стали постоянными магнитными полями, приложенными, соответственно, к паре верхних магнитных полюсов и к паре нижних магнитных полюсов, в то время как расплавленная сталь перемешивается переменным магнитным полем, одновременно приложенным к паре верхних магнитных полюсов,
где погружное сопло, вывод для расплавленной стали которого имеет угол выпуска расплавленной стали равный 15° или больше, но меньше 40°, в нисходящем направлении по отношению к горизонтальному направлению, используется на глубине погружения (расстояние от мениска до верхнего конца вывода для расплавленной стали) 180 мм или больше, но меньше 300 мм, интенсивность переменного магнитного поля, приложенного к верхним магнитным полюсам, устанавливается равным 0,020 Тл или больше, но меньше 0,060 Тл, интенсивность постоянного магнитного поля, приложенного к верхним магнитным полюсам, устанавливается в пределах между 0,27 и 0,35 Тл, интенсивность постоянного магнитного поля, приложенного к нижним магнитным полюсам, устанавливается в пределах от 0,30 до 0,45 Тл и непрерывная разливка проводится при скоростях разливки, указанных ниже в пунктах от (а) до (h), в зависимости от ширины сляба:
(a) Если ширина сляба равна 1050 мм или больше, но меньше 1150 мм, скорость разливки составляет 2,95 м/мин или выше, но ниже 3,05 м/мин.
(b) Если ширина сляба равна 1150 мм или больше, но меньше 1250 мм, скорость разливки составляет 2,75 м/мин или выше, но ниже 3,05 м/мин.
(c) Если ширина сляба равна 1250 мм или больше, но меньше 1350 мм, скорость разливки составляет 2,65 м/мин или выше, но ниже 3,05 м/мин.
(d) Если ширина сляба равна 1350 мм или больше, но меньше 1450 мм, скорость разливки составляет 2,45 м/мин или выше, но ниже 3,05 м/мин.
(e) Если ширина сляба равна 1450 мм или больше, но меньше 1550 мм, скорость разливки составляет 2,35 м/мин или выше, но ниже 3,05 м/мин.
(f) Если ширина сляба равна 1550 мм или больше, но меньше 1650 мм, скорость разливки составляет 2,25 м/мин или выше, но ниже 3,05 м/мин.
(g) Если ширина сляба равна 1650 мм или больше, но меньше 1750 мм, скорость разливки составляет 2,15 м/мин или выше, но ниже 3,05 м/мин.
(h) Если ширина сляба равна 1750 мм или больше, но меньше 1850 мм, скорость разливки составляет 2,05 м/мин или выше, но ниже 3,05 м/мин.
2
2
28. Способ непрерывной разливки стали по п.27, где расплавленная сталь в литейной форме имеет энергию турбулентности у верхней поверхности: от 0,0020 до 0,0035 м/с, скорость потока у верхней поверхности: 0,30 м/с или ниже и скорость потока на поверхности раздела расплавленной стали и затвердевшей корки: от 0,08 до 0,20 м/с.